(57)【特許請求の範囲】
【請求項１】
インキ収容管内に油性インキが少なくとも収容された塗布具であって、
上記インキ収容管が、前記油性インキに少なくとも接する界面を有し、
前記界面に、少なくともポリビニルアルコール及びイオン性のフッ素系界面活性剤が含まれ、
前記ポリビニルアルコールが、前記イオン性フッ素系界面活性剤とはイオン性が逆となる変性ポリビニルアルコールを含むことを特徴とする塗布具。
【請求項２】
インキ収容管内に、油性インキと当該インキに接する逆流防止体が収容された塗布具であって、
上記インキ収容管が、前記油性インキ及び前記逆流防止体に接する界面を有し、
前記界面に、少なくともポリビニルアルコール及びイオン性のフッ素系界面活性剤が含まれ、
前記ポリビニルアルコールが、前記イオン性フッ素系界面活性剤とはイオン性が逆となる変性ポリビニルアルコールを含むことを特徴とする塗布具。
【請求項３】
前記ポリビニルアルコールが、ケン化度８６．０以上である請求項１または２に記載の塗布具。
【請求項４】
前記ポリビニルアルコールが、カチオン性及びアニオン性の群から選ばれた１つまたは２つ以上のイオン性のポリビニルアルコールを含む請求項１〜３のいずれか１項に記載の塗布具。
【請求項５】
前記フッ素系界面活性剤が、カチオン性及びアニオン性の群から選ばれた１つまたは２つ以上のイオン性のフッ素系界面活性剤を含む請求項１〜４のいずれか１項に記載の塗布具。
【請求項６】
前記ポリビニルアルコールがカチオン性の変性ポリビニルアルコールで、前記フッ素系界面活性剤がアニオン性フッ素系界面活性剤であるか、
又は、前記ポリビニルアルコールがアニオン性の変性ポリビニルアルコールで、前記フッ素系界面活性剤がカチオン性フッ素系界面活性剤である請求項１〜５のいずれか１項に記載の塗布具。
【請求項７】
前記インキ収容管が、ナイロン樹脂、ポリエチレンテレフタレート樹脂及びポリブチレンテレフタレート樹脂の群から選ばれる樹脂で構成されている請求項１〜６のいずれか１項に記載の塗布具。
【請求項８】
インキ収容管内に、油性インキと当該インキに接する水性逆流防止体が収容された塗布具であって、
上記インキ収容管が、ナイロン樹脂、ポリエチレンテレフタレート樹脂及びポリブチレンテレフタレート樹脂の群から選ばれる樹脂で構成され、
上記インキ収容管が、前記油性インキ及び前記逆流防止体に接する界面を有し、
前記界面に、ポリビニルアルコール及びフッ素系界面活性剤を含み、
前記フッ素系界面活性剤としてイオン性フッ素系界面活性剤、前記ポリビニルアルコールとして前記界面活性剤とイオン性が逆となる変性ポリビニルアルコールを含み、
前記油性インキが、着色剤、樹脂、有機溶剤及びゲル化剤を含有し、
前記有機溶剤として、脂肪族炭化水素系溶剤、脂環族炭化水素系溶剤の少なくともいずれかの有機溶剤が含まれており、
前記ゲル化剤として金属石鹸が含まれていることを特徴とする塗布具。
【請求項９】
油性インキに少なくとも接する界面を有し、
前記界面に、少なくともポリビニルアルコール及びイオン性のフッ素系界面活性剤が含まれ、
前記ポリビニルアルコールが、前記イオン性フッ素系界面活性剤とはイオン性が逆となる変性ポリビニルアルコールを含むことを特徴とするインキ収容管。
【発明の詳細な説明】
【技術分野】
【０００１】
本発明は、油性インキを含む修正ペンなどの塗布具に関し、また同塗布具を構成するインキ収容管に関する。
【背景技術】
【０００２】
従来より、修正液などの油性インキが、使用とともにインキ収容管に付着することが無くセルフクリーニング性を発揮し、充填した量の総てが使用でき、更に、透明または半透明の容器を使用したときには、残量確認ができる修正具が提供されている（例えば、特許文献１）。
【０００３】
この特許文献１には、先端に内容液である修正液を塗布する塗布部を有し、前記修正液を収容するタンク内の前記塗布部側に、隠蔽剤と沸点４０〜１５０℃の炭化水素系溶剤と該溶剤に可溶な被膜形成剤とより少なくともなる修正液を収容し、この修正液の後方界面と接触して、前記修正液の炭化水素系溶剤に不溶または難溶の有機溶剤及び／または水と粘度調整剤と界面活性剤とより少なくともなる逆流防止体を収容配置してなる修正具であって、前記界面活性剤としてフッ素系界面活性剤を含有することが開示されている。
【０００４】
【特許文献１】特開２００２−１０３８８４
【０００５】
しかし、この修正具は、実際には前記セルフクリーニング性が弱く、経時的にインキ中に逆流防止体（インキ追従体）が修正液中に侵入しやすい。
【０００６】
また、特許文献２として、先端に内容液である修正液を塗布する塗布部を有し、前記修正液を収容するタンク内の前記塗布部側に、隠蔽剤と沸点４０〜１５０℃の炭化水素系溶剤と該溶剤に可溶な被膜形成剤とより少なくともなる修正液を収容し、この修正液の後方界面と接触して、粘度調整剤と前記修正液の炭化水素系溶剤に不溶または難溶の有機溶剤及び／または水とより少なくともなる逆流防止体を配置し、前記修正液収容タンクの内壁に少なくとも前記修正液の炭化水素系溶剤に不溶または難溶の有機溶剤及び／または水を塗布したものであることを特徴とする修正具が提供されている。
【０００７】
【特許文献２】特開２００２−１２７６８０
【０００８】
しかし、かかる修正具も、収容タンクの内壁に少なくとも前記修正液の炭化水素系溶剤に不溶または難溶の有機溶剤及び／または水を塗布したものにすぎないため、経時的にコーティングされた有機溶剤及び／または水がなくなり、前記セルフクリーニング性が喪失する。
【発明の開示】
【発明が解決しようとする課題】
【０００９】
本発明の課題は、インキ中に逆流防止体が侵入しにくく、前記セルフクリーニング効果の持続性が良好である修正具などの塗布具を提供するところにある。
【課題を解決するための手段】
【００１０】
修正インキに適した収容管の樹脂としてナイロン、ポリエチレンテレフタレート樹脂が挙げられるが、これらの樹脂は修正インキ等の油性インキとの濡れがよく、逆流防止体（インキ追従体或はインキフォロア）によるセルフクリーニング効果を出すことが困難であったことから、これを解決するには、油性インキとインキ収容管の濡れを悪くし、逆流止とパイプの濡れを良くすることが必要であると考え、低極性のインキでの濡れが悪い極性樹脂としてポリビニルアルコール樹脂を添加し、さらに濡れを悪くする目的で選択的にフッ素系界面活性剤を追加したものを前記油性インキに少なくとも接する界面に形成することにより、上記課題を解決できることを見出した。
【００１１】
本発明は、インキ収容管内に油性インキが少なくとも収容された塗布具であって、
上記インキ収容管が、前記油性インキに少なくとも接する界面を有し、
前記界面に、少なくともポリビニルアルコール及びイオン性のフッ素系界面活性剤が含まれ、前記ポリビニルアルコールが、前記イオン性フッ素系界面活性剤とはイオン性が逆となる変性ポリビニルアルコールを含むことを特徴とする塗布具である。
【００１２】
本発明の好ましい態様としては、前記界面が、前記インキ収容管の内壁面上に形成されたコーティング層で構成されており、当該コーティング層に少なくともポリビニルアルコールが含まれている塗布具である。
【００１３】
本発明は、前記界面にポリビニルアルコール及びフッ素系界面活性剤が含まれていることが好ましい。特に、前記界面にポリビニルアルコール及びフッ素系界面活性剤が含まれている塗布具であって、前記フッ素系界面活性剤としてイオン性フッ素系界面活性剤を含み、前記ポリビニルアルコールとして前記界面活性剤とイオン性が逆となる変性ポリビニルアルコールを含む塗布具が好ましい。
【発明の効果】
【００１４】
これにより、インキ中に逆流防止体が侵入しにくく、前記セルフクリーニング効果の持続性が良好である修正具などの塗布具を提供することができる。特に、前記界面にポリビニルアルコール及びフッ素系界面活性剤が含まれており、かつ前記フッ素系界面活性剤としてイオン性フッ素系界面活性剤、前記ポリビニルアルコールとして前記界面活性剤のイオン性に対してその逆となるイオン性の変性ポリビニルアルコールが含まれている場合、前記ポリビニルアルコールと前記界面活性剤との間にイオン的相互作用を持たせることができ、常温（２０℃）を超える温度環境下、具体的には４０℃以上の高温度環境下であってもセルフクリーニング効果を更に十分に維持することができ、保存安定性に優れている。
【発明を実施するための最良の形態】
【００１５】
本発明に用いるインキ収容管としては、油性インキ中に含まれる脂肪族、脂環族炭化水素系溶剤に侵されない（吸液しない）こと、及び逆流止め基材（極性物質）に侵されないことが重要である。
これらのことを満たすインキ収容管は、ナイロン樹脂、ポリエチレンテレフタレート樹脂及びポリブチレンテレフタレート樹脂の群から選ばれる樹脂で構成されていることが好ましい。具体的には、４，６−ナイロン、６−ナイロン、６，６−ナイロン、６，１０−ナイロン、６，１２−ナイロン、１１−ナイロン、１２−ナイロン、ＰＥＴ（ポリエチレンテレフタレート）、ＰＢＴ（ポリブチレンテレフタレート）を例示することができる。外から残量が確認できるという点では、ナイロン樹脂やＰＥＴ（ポリエチレンテレフタレート）が好ましいが、油性インキに少なくとも接するインキ収容管の界面にポリビニルアルコール及びフッ素系界面活性剤が含む本発明の塗布具では、インキ収容管をナイロン樹脂やＰＥＴ（ポリエチレンテレフタレート）或はＰＢＴ（ポリブチレンテレフタレート）で構成することにより、経時的にインキの筋（通り道）がインキ収容管内に形成することを防ぎ、当該インキの筋（通り道）からインキが外部に漏れたり、溶剤が飛んでインキの保存性が喪失することを防ぐことができる。
【００１６】
本発明に用いるＰＶＡ（ポリビニルアルコール）としては、−ＯＨ基（水酸基）を多く含有し、極性がかなり高い（水溶性）ものが望ましい。その意味で、より好ましくは完全ケン化型又は完全ケン化型に近いＰＶＡが望ましいが、部分ケン化型のＰＶＡも使用することができる。より好ましいＰＶＡとしては、完全ケン化型又は完全ケン化型に近いＰＶＡであり、例えばケン化度９８．０以上が好ましい。具体的には、完全ケン化品が好ましく、クラレ社製の商品名「クラレポバール」シリーズのＰＶＡ−１０２、ＰＶＡ−１０３、ＰＶＡ−１０４Ａ、ＰＶＡ−１０５、ＰＶＡ−１１０、ＰＶＡ−１１７、ＰＶＡ−１１７Ｈ、ＰＶＡ−１２０、ＰＶＡ−１２４、ＰＶＡ−１３５、ＰＶＡ−ＨＣを用いることができる。中でも、クラレ社製の商品名「クラレポバール  ＰＶＡ１０５」（ケン化度９８〜９９ｍｏｌ％、重合度５００）が好ましい。その他、日本合成化学社製、ＮＨ−の商品名「ゴーセノールＮ型ポバール」シリーズのＮＨ−２６、ＮＨ−２０、ＮＨ−１８、Ｎ−３００、ＮＭ−１４、ＮＭ−１１、ＮＬ−０５が好ましい。また日本酢ビ・ポバール社製の商品名「Ｖシリーズ」であるＶＣ−２０、Ｖ、ＶＣ−１０や、「Ｊシリーズ」であるＪＣ−２５、ＪＦ−２０、ＪＦ−１７、ＪＦ−１７Ｌ、ＪＦ−１０、ＪＦ−０５、ＪＦ−０４を用いることができる。
【００１７】
ＰＶＡは、油性インキに接触する界面を構成するコーティング層を基準とすると、当該コーティング液全量に対して０．０５ｗｔ％〜２０ｗｔ％、好ましくは０．５ｗｔ％〜１０ｗｔ％である。ＰＶＡがコーティング液全量に対して０．０５ｗｔ％未満の場合は、前記油性インキに対してセルフクリーニング性が低下する。一方、ＰＶＡがコーティング液全量に対して２０ｗｔ％を超える場合は、粘度が高くなりすぎ、コーティングし難い。
【００１８】
また本発明では、未変性ＰＶＡ（未変性のポリビニルアルコール）のほか、常温を超える温度環境下、具体的には４０℃以上の高温度環境下であってもセルフクリーニング効果を更に十分に維持できるところの保存安定性を確保するために、カチオン性又はアニオン性を持つ変性ＰＶＡ（ポリビニルアルコール）を用いることができる。すなわち、−ＯＨ基（水酸基）を多く含有し、極性が高い（水溶性）ＰＶＡ（ポリビニルアルコール）が好ましく、完全ケン化型又は完全ケン化型に近いカチオン変性又はアニオン変性のＰＶＡ（ポリビニルアルコール）が好ましく、例えばケン化度８６．０以上が好ましい。より好ましいＰＶＡとしては、具体的には、クラレ社製の商品名「クラレポバール  ＫＬ−１１８」（アニオン変性ポリビニルアルコール、ケン化度９５〜９９ｍｏｌ％）、同社製の商品名「クラレポバール  ＣＭ−３１８」（カチオン変性ポリビニルアルコール、４級アンモニウム変性ＰＶＡ、ケン化度８６〜９１ｍｏｌ％）、日本合成化学社製、商品名「ゴーセファイマー  Ｋ２１０」（カチオン変性ポリビニルアルコール）などのイオン変性ポリビニルアルコールが挙げられる。
【００１９】
これらのイオン変性ＰＶＡは、油性インキに接触する界面を構成するコーティング層を基準とすると、当該コーティング液全量に対して０．０５ｗｔ％〜１０ｗｔ％（未変性ＰＶＡと合わせて２０ｗｔ％以下）、好ましくは０．１ｗｔ％〜５ｗｔ％である。ＰＶＡがコーティング液全量に対して０．０５ｗｔ％未満の場合は、前記油性インキに対してセルフクリーニング性が低下する。一方、ＰＶＡがコーティング液全量に対して２０ｗｔ％を超える場合は、粘度が高くなりすぎ、コーティングし難い。
【００２０】
本発明に用いられるフッ素系界面活性剤としては、水に対する溶解性を有する一方、インキ溶剤（脂肪族・脂環族炭化水素の有機溶剤）に溶解しないこと、及び表面張力を顕著に下げる効果があることが重要である。イオン性フッ素系界面活性剤が好ましい。具体的には、セイミケミカル社製の商品名サーフロンシリーズのＳ−１１１、１１２、１１３、１２１、１３１、１３２、１４１、１４５を挙げることができる。また、ネオス社製の商品名「フタージェント」シリーズの１００、１５０、３００、４００Ｓ、三菱マテリアル社製の商品名「エフトップ」シリーズのＥＦ−１０１、１０２、１０４、１０５、１１２を挙げることができる。
【００２１】
前記フッ素系界面活性剤は、油性インキに接触する界面を構成するコーティング層を基準とすると、当該コーティング液全量に対して０．００５ｗｔ％〜１ｗｔ％、好ましくは０．０３ｗｔ％〜０．５ｗｔ％含まれている。前記フッ素系界面活性剤がコーティング液全量に対して０．００５ｗｔ％未満であると、表面張力を下げることが困難である一方、１ｗｔ％を越えると、コーティング層の界面から前記フッ素系界面活性剤が油性インキ中に溶出しやすくなる。
【００２２】
上記コーティング層を形成するコーティング液としては、ＰＶＡ及びフッ素系界面活性剤の中で、少なくともポリビニルアルコールが含まれていることが重要であるが、水を含有するコーティング水溶液として用いることが好ましい。因って、前記ＰＶＡを前記コーティング液全量に対して０．０５ｗｔ％〜２０ｗｔ％、前記フッ素系界面活性剤を更に加える場合はコーティング液全量に対して０．００５ｗｔ％〜１ｗｔ％含むコーティング水溶液とすることが好ましい。コーティング液には消泡剤、表面張力調整剤、防腐剤等を添加しても良い。
【００２３】
本発明の塗布具は、たとえば次の製造方法によって得られる。すなわち、成形済みの収容管を、ＰＶＡ及びフッ素系界面活性剤の水溶液にディッピングして、前記収容管の内壁面にＰＶＡ及びフッ素系界面活性剤の水溶液のコーティング層を形成させる。次に、オーブン又は常温１日放置によって乾燥する。次に、この収容管に油性インキを充填し、さらに逆流防止体（逆流止め）を充填する。これにより、本発明の一実施態様の塗布具が得られる。
【００２４】
なお、本発明の塗布具において、収容管内面の界面を形成するには、上記ディッピングによってコーティング層を形成するほか、直接上記収容管内に塗装してコーティング層を形成するほか、押出成型やインジェクション成型などの公知の成型方法によって、収容管の内面にインキ収容管の成型と同時に、ＰＶＡ及びフッ素系界面活性剤の中で、少なくともポリビニルアルコールを含む界面を有する内層を形成することもできる。また、インキ収容管を成形後、その内側に、ＰＶＡ及びフッ素系界面活性剤の中で、少なくともポリビニルアルコールを含む界面を有する内層を成形体として成型することもでき、或はまた、ＰＶＡ及びフッ素系界面活性剤の中で、少なくともポリビニルアルコールを含む界面を有する内層を成形体として成型後、その外側にインキ収容管の本体を成型体として成形することもできる。
【００２５】
あるいはまた、ナイロン樹脂、ポリエチレンテレフタレート樹脂及びポリブチレンテレフタレート樹脂の群から選ばれるインキ収容管の樹脂中に、ＰＶＡ及びフッ素系界面活性剤の中で、少なくともポリビニルアルコールを含有させ、油性インキや逆流防止体と接する界面を、ＰＶＡ及びフッ素系界面活性剤の中で、少なくともポリビニルアルコールを含む界面として構成することも可能である。
【００２６】
本発明の具体的態様として、インキ収容管内に、油性インキと当該インキに接する逆流防止体が収容された塗布具であって、上記インキ収容管が、前記油性インキ及び前記逆流防止体に接する界面を有し、前記界面に、少なくともポリビニルアルコールが含まれている塗布具が挙げられる。また前記界面に、ポリビニルアルコール及びフッ素系界面活性剤が含まれている塗布具が挙げられる。
【００２７】
そして、前記インキ収容管は、特に限定されないが、ナイロン樹脂、ポリエチレンテレフタレート樹脂及びポリブチレンテレフタレート樹脂の群から選ばれる樹脂で構成されていることが望ましい。これらは、脂肪族や脂環族炭化水素系溶剤に侵されず、吸液しない点で好まく、また極性物質の逆流止め基材（逆流防止体）に侵されない点で好ましい。具体的には、４，６−ナイロン、６−ナイロン、６，６−ナイロン、６，１０−ナイロン、６，１２−ナイロン、１１−ナイロン、１２−ナイロン、ＰＥＴ（ポリエチレンテレフタレート）、ＰＢＴ（ポリブチレンテレフタレート）が好ましい。外から残量が確認できるという点ではナイロン全般とＰＥＴが好適である。
【００２８】
前記油性インキとしては、着色剤、樹脂、有機溶剤及びゲル化剤を含有する塗布具が好ましい。
【００２９】
そして、修正ペンなどの修正具の場合、油性インキには着色剤（隠蔽材）として酸化チタンが含まれていることが望ましく、また油性インキには脂肪族炭化水素系溶剤、脂環族炭化水素系溶剤の少なくともいずれかの有機溶剤を含むことが好ましい。
【００３０】
さらに、上記ゲル化剤としては、上記有機溶剤に対する溶解度（２０℃）が０．１〜２０重量％の溶解性ゲル化剤であり、インキの粘度は、剪断速度が０．１（１／ｓ）のとき７００ｍＰａ・ｓ以上であり、剪断速度が１００（１／ｓ）のとき５００ｍＰａ・ｓ以下であることが望ましく、具体的なゲル化剤として金属石鹸を含むことが望ましい。特に、２エチルヘキサン酸アルミニウムを含むことが望ましい。
【００３１】
なお、この粘度の測定条件は、先端が１．０ｍｍ径のボールを６０μｍの隙間を持たせて保持したペン先を有する修正ペンを用いて、ボールの回転によってインキに剪断力を付与した際の粘度（ｍＰａ・ｓ）を基準に示している。なお、本発明で示される油性インキの粘度は、ＨＡＡＫＥ社製レオメーターＲＳ−７５を用い、２０℃で、Ｚ２０ＤＩＮローターをもって測定した値である。
【００３２】
さらに、前記逆流防止体としては、水性逆流防止体（水性逆流止組成物など）を用いることができる。具体的には、ジクリセリンエチレンオキサイド付加物及びジグリセリンプロピレンオキサイド付加物の少なくともいずれかを基材とする等、公知の追従体又は逆流防止組成物が用いられるが、さらに、ジクリセリンエチレンオキサイド付加物及びジグリセリンプロピレンオキサイド付加物の少なくともいずれかを基材とし、分子量１，０００，０００以上のポリアクリル酸が逆流防止体全量に対して０．１〜３重量％含まれているものが好ましい。またこれに加えて微粒子シリカを用いることもできる。ジクリセリンエチレンオキサイド付加物としては、阪本薬品工業社製、商品名、ＳＣ−Ｅ２０００、ＳＣ−Ｅ１５００を用いることができる。またジグリセリンプロピレンオキサイド付加物としては、阪本薬品工業社製、商品名、ＳＣ−Ｐ１０００、ＳＣ−Ｐ７５０を用いることができる。また、微粒子シリカも用いることができ、例えば日本アエロジル社製、商品名、Ｒ９７２、Ｒ９７６、Ｒ８１２、２００、３８０を用いることができる。
【００３３】
また、塗布具としては、外筒内にインキ収容管を装備し、インキ収容管の一端側にペン先を備えたレフィール構造の塗布具のほか、前記インキ収容管の一端側にペン先を有し、他端側に当該インキ収容管に収容された少なくとも油性インキを加圧する加圧装置を有した塗布具を用いることもできる。
【実施例】
【００３４】
１１−ナイロン樹脂で成形した口径（内径）４ｍｍの透明のインキ収容管を、表１に示す各コーティング水溶液内にディッピングした。コーティング水溶液は表１の処理液組成で構成されており、例えば実施例１の塗布具では、ＰＶＡをコーティング液全量に対して５ｗｔ％、前記フッ素系界面活性剤を固形分で０．１５ｗｔ％含むように調製されている。次にそれぞれの同水溶液から前記各インキ収容管を取り出し、常温１日間風乾して、前記各インキ収容管の内壁面にＰＶＡとフッ素系界面活性剤を含むコーティング層を形成した。他の実施例、比較例も同様にして、各インキ収容管の内壁面に上記コーティング層を形成した。
【００３５】
【表１】
0004611715.tif 000002
【００３６】
次に、このインキ収容管の一端にボール径１ｍｍのペン先を組み付け、その上で、油性インキ全量に対して、酸化チタン５０重量％、ロジン樹脂４重量％、脂肪族炭化水素系溶剤４０重量％、及びゲル化剤（２エチルヘキサン酸アルミニウム）１．５重量％を含む油性インキを前記インキ収容管内に充填し、さらにその次に、前記油性インキの上から、ジクリセリンエチレンオキサイド付加物（阪本薬品社製、商品名「ＳＣ−Ｅ２０００」）を基材として逆流防止体全量に対して９８．５重量％含み、分子量１，０００，０００以上のポリアクリル酸（ＢＦグッドリッチ社製、商品名「カーボポール９４０」）が逆流防止体全量に対して０．１〜３重量％含む逆流防止体を充填した。
【００３７】
この油性インキ及び逆流防止体が収容された上記インキ収容管を用いて、紙面に塗布すると、修正液などの油性インキが使用とともにインキ収容管に付着することが無く、セルフクリーニング性を持続的に発揮し、更に、透明のインキ収容管であるため残量確認が明瞭にできる。また、イオン性フッ素系界面活性剤と当該界面活性剤とイオン性が逆となる変性ポリビニルアルコールを含むコーティング水溶液で処理されたインキ収容管を用いた塗布具であれば、５０℃の高温環境下においても、セルフクリーニング性を持続的に発揮している。なお、表１中、セルフクリーニング性の評価において「初期」とは、ボールペン組み付け時においてインキを紙面に最初に塗布した時期を示し、「３日保存」とはボールペン組み付け時点から３日後に紙面に塗布したときのセルフクリーニング性の状態を示している。
【産業上の利用可能性】
【００３８】
本発明の塗布具は、修正ペンなどの修正具その他の塗布具に用いることができる。